СИСТЕМА И СПОСОБ ВОССТАНОВЛЕНИЯ ОКСИДА ЖЕЛЕЗА ДО МЕТАЛЛИЧЕСКОГО ЖЕЛЕЗА С ПРИМЕНЕНИЕМ КОКСОВОГО ГАЗА И ГАЗА СТАЛЕПЛАВИЛЬНОЙ КИСЛОРОДНОЙ ПЕЧИ

1. Система для восстановления оксида железа до металлического железа с применением коксового газа (COG), содержащая:
шахтную печь прямого восстановления для обеспечения отходящего газа;
источник COG для введения COG в поток восстановительного газа, содержащий по меньшей мере часть отходящего газа; и
шахтную печь прямого восстановления, восстанавливающую оксид железа до металлического железа с применением потока восстановительного газа и введенного COG.
2. Система по п. 1, отличающаяся тем, что COG при введении имеет температуру приблизительно 1200 градусов C или выше.
4
3. Система по п. 1, отличающаяся тем, что COG имеет содержание CH от приблизительно 2% до приблизительно 13%.
4. Система по п. 1, отличающаяся тем, что COG содержит реформированный COG.
5. Система по п. 1, отличающаяся тем, что COG содержит свежий горячий COG.
6. Система по п. 1, отличающаяся тем, что источник COG содержит систему неполного окисления.
7. Система по п. 1, отличающаяся тем, что источник COG содержит горячую кислородную горелку.
8. Система по п. 1, дополнительно содержащая источник газа основной кислородной печи (BOFG) для введения BOFG в отходящий газ, который образует по меньшей мере часть потока восстановительного газа.
2
2
9. Система по п. 8, дополнительно содержащая систему удаления диоксида углерода (CO) для удаления CO из смеси отходящего газа и BOFG.
10. Способ восстановления оксида железа до металлического железа с применением коксового газа (COG), включающий этапы, на которых:
обеспечивают шахтную печь прямого восстановления для обеспечения отходящего газа;
обеспечивают источник COG для введения COG в поток восстановительного газа, содержащий по меньшей мере часть отходящего газа; и
шахтную печь прямого восстановления, восстанавливающую оксид железа до металлического железа с применением потока восстановительного газа и введенного COG.
11. Способ по п. 10, отличающийся тем, что COG при введении имеет температуру приблизительно 1200 градусов C или выше.
4
12. Способ по п. 10, отличающийся тем, что COG имеет содержание CH от приблизительно 2% до приблизительно 13%.
13. Способ по п. 10, отличающийся тем, что COG содержит реформированный COG.
14. Способ по п. 10, отличающийся тем, что COG содержит свежий горячий COG.
15. Способ по п. 10, отличающийся тем, что источник COG содержит систему неполного окисления.
16. Способ по п. 10, отличающийся тем, что источник COG содержит горячую кислородную горелку.
17. Способ по п. 10, дополнительно включающий этап, на котором обеспечивают источник газа основной кислородной печи (BOFG) для введения BOFG в отходящий газ, который образует по меньшей мере часть потока восстановительного газа.
2
2
18. Способ по п. 17, дополнительно включающий этап, на котором обеспечивают систему удаления диоксида углерода (CO) для удаления CO из смеси отходящего газа и BOFG.
19 . Способ восстановления оксида железа до металлического железа, включающий этапы, на которых восстанавливают оксид железа до металлического железа в шахтной печи прямого восстановления с применением восстановительного газа, который содержит смесь отходящего газа из шахтной печи прямого восстановления и коксового газа (COG) из источника COG.
20. Способ по п. 19, отличающийся тем, что COG при смешивании имеет температуру приблизительно 1200 градусов C или выше.
4
21. Способ по п. 19, отличающийся тем, что COG имеет содержание CH от приблизительно 2% до приблизительно 13%.
22. Способ по п. 19, отличающийся тем, что COG содержит реформированный COG.
23. Способ по п. 19, отличающийся тем, что источник COG содержит горячую кислородную горелку.